(57)【要約】      （修正有）【課題】表面上にバッファリング層を有することにより、他の光学エレメントに接触するときに摩耗せず、又は損傷しない光反射シートを提供する。【解決手段】バッファリング効果を有する光反射シート５は、透過基板１１のそれぞれの面上に形成された、透過バッファリング層１６及び反射層１３を備える。前記透過バッファリング層１６によるバッファリング効果によって、互いに係合しているときの前記光反射シート５及び他の光学エレメントの損傷を避けることができる。【選択図】図２
2007249168.tif 000002
【特許請求の範囲】
【請求項１】
第１面、及び、該第１面の反対側の第２面を有する透過基板と、
前記第１面上に形成された透過バッファリング層と、
前記第２面上に形成された反射層を備え、
前記透過バッファリング層は、
他の光学エレメントが前記光反射シートに前記透過バッファリング層を介して接触したときに、前記光反射シート及び他の光学エレメントの損傷を防止する機能を有する、光反射シート。
【請求項２】
前記透過バッファリング層は、シリコン、エポキシ樹脂、ポリウレタン（ＰＵ）、及び、ポリ乳酸（ＰＬＡ）からなる群から選択される材料で作製される、請求項１に記載の光反射シート。
【請求項３】
前記透過バッファリング層は、３μｍから２５μｍである、請求項１に記載の光反射シート。
【請求項４】
前記反射層は、直接反射層であり、
前記直接反射層は、銀、水銀、アルミニウム群から選択される材料で作製され、
前記直接反射層の厚さは、５００Åから２０００Åである、請求項１に記載の光反射シート。
【請求項５】
前記他の光学エレメントは、Ｖ字形構造を有し前記透過バッファリング層に接触するＶ字切断導波板であり、
前記透過バッファリング層の厚さは、前記Ｖ字形構造の高さの三分の一から半分である、請求項１に記載の光反射シート。
【請求項６】
透過基板に対向する反射層表面の反対側の面上に形成される酸化防止層と、
前記反射層に対向する前記酸化防止層表面の反対側の面上に形成される反射遮蔽層をさらに備え、
前記反射遮蔽層は、前記反射層を通る光に対して遮蔽及び反射する機能を有する、請求項１に記載の光反射シート。
【請求項７】
透過基板に対向する反射層表面の反対側の面上に形成される反射遮蔽層をさらに備え、
前記反射遮蔽層は、前記反射層を通る光に対して遮蔽及び反射する機能を有し、
前記反射遮蔽層の厚さは５μｍから２０μｍである、請求項１に記載の光反射シート。
【請求項８】
前記透過基板と前記透過バッファリング層との間に拡散層をさらに備え、
前記拡散層は、前記反射層から反射する光を拡散する機能を有する、請求項１に記載の光反射シート。
【請求項９】
前記拡散層は、拡散粒子と、前記透過基板の前記面上に前記拡散粒子を固着するために使用される接着剤と、を有する、請求項８に記載の光反射シート。
【請求項１０】
前記拡散層の厚さは、５μｍから８０μｍである、請求項８に記載の光反射シート。
【発明の詳細な説明】
【技術分野】
【０００１】
この出願は、光反射シートに関し、より具体的には、バックライトモジュール中で用いる光反射シートに関する。これにより、バックライトモジュール中におけるＶ字切断された導光板と光反射シートとの間で接触することで生じる損傷を主として防止可能である。
【背景技術】
【０００２】
図１に示されるように、従来のＶ字切断設計のバックライトモジュールは、光反射シート１、Ｖ字切断導波板２、ランプ反射体３、冷極陰管（ＣＣＦＬ）４を備える。Ｖ字切断導波板２の背面には、Ｖ形構造（Ｖ溝）が形成され、Ｖ溝の端部は光反射シート１に接している。Ｖ字切断導波板２は、一般的に（ＰＭＭＡといった）アクリレートで作製されて射出成型で形成され、内側で生じた内部応力は冷却処理中において避けられず、その結果、時間及び温度及び湿度とともに、ゆがみ及び変形が生じてしまう。光反射シート１は、表面処理をしないポリエチレンテレフタラート（ＰＥＴ）で一般的に作製される。Ｖ字切断導波板２のＶ溝に接するとき、Ｖ溝の端部は容易に光反射板１の表面を摩耗するおそれがある。さらに、Ｖ字切断導波板２の内部応力変形によって光反射シート１を有するその構造に極度に強い応力が生じるため、Ｖ字切断導波板２のＶ溝端部は変形又は損傷される。
【発明の開示】
【発明が解決しようとする課題】
【０００３】
本発明の第１の目的は、表面上にバッファリング層を有する光反射シートを提供することである。バッファリング層によるバッファリング効果によって、光反射シートの表面は、光反射シートがＶ字切断導波板といった他の光学エレメントに接触するときに、摩耗せず又は損傷しない。
【０００４】
本発明の第２の目的は、バッファリング層のバッファリング効果によって、光反射シートとの接触による、Ｖ字切断導波板といった他の光学エレメントの損傷を避けることである。
【課題を解決するための手段】
【０００５】
本発明の一つの態様において、光反射シートは、透過基板、前記透過基板の表面上に形成された透過バッファリング層、及び、前記透過基板の前記表面の反対側の面上に形成された反射層を備える。前記光反射シートは、前記透過バッファリング層を介して他の光学エレメントに接触し、前記透過バッファリング層は、前記接触による前記光反射シート及び他の光学エレメントの損傷を避けるためのバッファリング効果を提供可能である。
【０００６】
本発明の他の態様において、光拡散反射シートは、上述した光反射シート構造と、前記透過基板及び前記透過バッファリング層との間の拡散層と、を備える。前記透過バッファリング層から前記光拡散反射シートに光が入射し、前記光は前記反射層の反射を経るとともに前記拡散層における拡散を経て前記拡散反射シートから出射可能である。
【発明を実施するための最良の形態】
【０００７】
下記の好適な実施例は、上述の目的、機能的特色、及び利点がより明瞭に理解されるように、添付の図とともに詳細に説明される。Ｖ字切断導波板は本発明の実施の形態による光拡散反射シートと連動するように使用されるが、本発明における光拡散反射シートは、他の光学エレメントと連動してもよく、この実施の形態に限定されない。
【０００８】
図２を参照すると、本発明の実施の形態による光反射シート５は、透過基板１１、反射層１３、耐酸化層１４、反射遮蔽層１５、透過バッファリング層１６を備え、透過基板１１は、上面１１ａ及び下面１１ｂを有し、反射層１３は下面１１ｂに設けられ、透過バッファリング層１６は上面に設けられる。透過バッファリング層１６から光反射シート５に光が入るとき、この光は反射層１３の反射を介して光反射シート５から出て、反射層１３を通過した光は反射遮蔽層１５の遮蔽及び反射を介して光反射シート５を出る。
【０００９】
図３に示されるように、光反射シート５が透過バッファリング層１６を介してＶ字切断導波板２といった他の光学エレメントに接触するときに、透過バッファリング層１６及びＶ字切断導波板２のＶ溝２１は、緊密な接触部を形成する。それ故、透過バッファリング層１６のバッファリング効果により、光反射シート５とＶ字切断導波板２との接触部は、互いに損傷されない。
【００１０】
透過基板１１は、ポリエチレンテレフタラート（ＰＥＴ）、ポリカーボネート（ＰＣ）、又はこれらの混合物からなり、光反射シート５の主要な支持構造として、その厚さは１２μｍから２５０μｍであることが好ましい。
【００１１】
反射層１３は、白色不透明樹脂膜、好ましくは、ポリエチレンテレフタラート（ＰＥＴ）、トリアセチレートセルロース（ＴＡＣ）、ポリエチレンナフタレート（ＰＥＮ）、ポリマロネート、ポリイミド、ポリエステル、ポリカーボネート、ポリアミン、ポリエチレン、ポリプロピレン、ポリビニルアルコール、又はこれらの混合物で作製され得るし、反射層１３はコーティングによって形成されてもよく、反射層１３の厚さは７μｍから２０μｍであってもよい。
【００１２】
反射層１３は、物理スパッタリング／蒸着技術又は化学スパッタリング／蒸着技術によって直接反射層を形成するように、銀、水銀、アルミニウム、又はこれらの混合物で作製されてもよく、その厚さは５００Åから２０００Åであってもよい。これによってその表面上に光を直接反射して、そして、光放射領域の全面における輝度が増大することを防止できる。それ故、これは、Ｖ字切断のバックライトモジュールに特に好適である。
【００１３】
耐酸化層１４は、エポキシ樹脂、メラミン樹脂（Ｍｅｌａｍｉ）、ポリウレタン（ＰＵ）、ポリメチルメタクリレート（ＰＭＭＡ）、エチレン−ビニルアセテート共ポリマー（ＥＶＡ）、ポリビニルアルコール（ＰＶＡ）、又は、これらの混合物で作製され得るし、耐酸化層１４はコーティングによって形成されてもよく、耐酸化層１４の厚さは１μｍから５μｍであってもよい。これにより、反射層１３が酸化されることを防止できる。
【００１４】
反射遮蔽層１５は、熱可塑性プラスチック、紫外線（ＵＶ）硬化性ポリマー樹脂、又はこれらの混合物で作製されることが好ましい。反射遮蔽層１５はコーティングによって形成されてもよく、反射遮蔽層１５の厚さは５μｍから２０μｍであってもよい。この反射遮蔽層１５で、反射層１３を通過した光を遮蔽し反射できる。これにより、前記通過した光は、使用のための本来の光路に完全に反射して戻され得る。
【００１５】
透過バッファリング層１６は、シリコン、エポキシ樹脂、ポリウレタン（ＰＵ）、ポリ乳酸（ＰＬＡ）、又はこれらの混合物で作製されることが好ましい。透過バッファリング層１６はコーティングによって形成されてもよく、透過バッファリング層１６の厚さは３μｍから２５μｍであってもよい。図３に示されたＶ字切断導波板２のＶ溝２１が接触している状態において、透過バッファリング層１６はＶ溝２１の高さの三分の一から半分の厚さを有していることが好ましい。例えば、Ｖ溝２１の高さが１４μｍである場合、透過バッファリング層１６の厚さは、約４μｍから７μｍであることが好ましい。
【００１６】
図４を参照すると、図２の実施の形態における構造に加えて、本発明の実施の形態による光拡散反射シートは、基板の上面１１ａと透過バッファリング層１６との間に拡散層１７をさらに備える。透過バッファリング層１６から光拡散反射シート６に光が入ると、光は反射層１３の反射を経て、拡散層１７の拡散を経て、光拡散反射シートから出ることができる。そして、光反射層１３を通過した光は、反射遮蔽層１５の遮蔽及び反射を経て、拡散層１７の拡散を経て、拡散反射シート６から出ることができる。このような構造により、反射光における拡散反射と反射層の反射との比率を制御することができ、この比率は実際の要求に応じて変えることができる。
【００１７】
拡散層１７は、異なる屈折率を有する拡散粒子１７ａ及び接着剤を備えている。拡散粒子１７ａは、透過する光に対する所定の拡散度を発生しうる。接着剤１７ｂは、基板の上面１１ａ上に拡散粒子を接着するために使用される。拡散層１７は、コーティングによって形成されてもよく、その厚さは５μｍから８０μｍ、好ましくは５μｍから２０μｍであってもよい。
【００１８】
拡散粒子１７ｂは、有機拡散粒子、無機拡散粒子、又はこれらの混合物を含む。有機拡散粒子は、ポリメチルメタクリレート（ＰＭＭＡ）、ポリ塩化ビニル（ＰＶＣ）、シリコン、ポリウレタン（ＰＵ）、ポリスチレン（ＰＳ）、又はこれらの混合物であってもよい。無機拡散粒子は、ＳｉＯ２、Ａｌ２Ｏ３、又は、これらの混合物であることが好ましい。拡散粒子１７ａのサイズは、１μｍから５０μｍであってもよい。拡散粒子１７ａの体積は、拡散層全体の体積の０％から９０％、好ましくは５％から４０％であってもよい。接着剤１７ｂは、熱可塑性ポリマー樹脂、紫外線（ＵＶ）硬化性ポリマー樹脂、又はこれらの混合物で作製されることが好ましい。
【００１９】
透過バッファリング層（約５μｍ厚のシリコン）、直接反射層（約１２００Å厚の銀）、耐酸化層（約３μｍ厚のエポキシ樹脂）、反射遮蔽層（約６μｍ厚の白ＰＭＭＡ）、透過基板（約３８μｍ厚のＰＥＴ）からなる光反射層のサンプル及びその物理特性が、下記の表１に示されている。
【００２０】
【表１】
2007249168.tif 000003
【００２１】
表１に示されたように、測定された光反射シートの全厚さは５２μｍである。基板の厚さは３８μｍである。５５０ナノメータ以下の黄色光の反射率は９４％である。光反射シートが防炎処理されている前記サンプルは、ＵＬ９４  ＶＴＭ−２で測定された。１５０℃以下で３０分間ＡＳＴＭ  Ｄ１２０４によって測定された縦方向（ＭＤ）及び横方向（ＴＤ）における熱収縮の値は、それぞれ１．１％及び０．１％である。ＡＳＴＭ  Ｄ８８２で測定された縦方向及び速報光における引っ張り強度の値は、それぞれ２３．２Ｋｇ／ｍ・ｍ２である。ＡＳＴＭ  Ｄ８８２（ＪＩＳ  ２１５１）で測定された縦方向及び横方向における破断点延びの値は、それぞれ１９１％及び１７４％である。ＪＩＳ  Ｋ６９１１で測定された表面抵抗の値は、１０１２Ｏ以上である。
【００２２】
振動試験は、バックライトモジュールにおいて高さ１４μｍ及びピッチ５０μｍのＶ溝構造を有するＶ字切断の導波板と共同して光反射シートサンプルを用いて行った。試験条件及び結果は、下記の表２に示されている。
【００２３】
【表２】
2007249168.tif 000004
【００２４】
この試験結果は、本発明によるバッファリング効果を有する光拡散反射シートがＶ字切断導波板のような他の光学エレメントとの接触による損傷を実際に防止可能であることを示す。
【００２５】
上述の実施例は、例示としてのみ提供され、本発明の限定を意図するものではない。本発明の趣旨及び範囲を離れることなく、多くの変形及び修正が可能である。従って、本発明の保護の範囲は、添付の請求項によって規定される。
【図面の簡単な説明】
【００２６】
【図１】図１は従来のＶ字切断のバックライトモジュールの概略断面図である。
【図２】図２は本発明の実施の形態による光反射シート及びＶ字切断導波板の概略断面図である。
【図３】図３は図２における光反射シートとＶ字切断導波板のＶ形構造との詳細な接触部を示す概略断面図である。
【図４】図４は本発明の実施の形態による光拡散反射シートとＶ字切断導波板との概略断面図である。
【符号の説明】
【００２７】
２  Ｖ字切断導波板
５  光反射シート
１１  透過基板
１３  反射層
１４  耐酸化層
１５  反射遮蔽層
１６  透過バッファリング層
２１  Ｖ溝
【図１】
2007249168.tif 000005
【図３】
2007249168.tif 000006
【図４】
2007249168.tif 000007
【図２】
2007249168.tif 000008